(57)【要約】【課題】作業環境を改善し、作業性に優れ、作業工程を低減し、さらには、剥離性を良好することができる塗膜剥離部材、塗膜剥離キットおよび塗膜剥離方法を提供すること。【解決手段】塗膜９を剥離するために用いられる塗膜剥離部材１であって、プラスチック基材２と、プラスチック基材２の厚み方向一方側に配置される多孔質基材３とを備え、プラスチック基材２と多孔質基材３との界面において、プラスチック基材２と多孔質基材３とが部分的に接着する接着領域５を有する。【選択図】図１
2016159602.tif 000002
【特許請求の範囲】
【請求項１】
塗膜を剥離するために用いられる塗膜剥離部材であって、
プラスチック基材と、
前記プラスチック基材の厚み方向一方側に配置される多孔質基材と
を備え、
前記プラスチック基材と前記多孔質基材との界面において、前記プラスチック基材と前記多孔質基材とが部分的に接着する接着領域を有する
ことを特徴とする、塗膜剥離部材。
【請求項２】
前記界面の面積に対する前記接着領域の面積の割合が、１％以上５０％以下であることを特徴とする、請求項１に記載の塗膜剥離部材。
【請求項３】
前記塗膜剥離部材は、前記界面において、前記プラスチック基材と前記多孔質基材とが接着しない非接着領域を有し、
前記非接着領域は、前記界面の一端縁から、前記一端縁と対向する他端縁まで、連続して形成されていることを特徴とする、請求項１または２に記載の塗膜剥離部材。
【請求項４】
前記多孔質基材が、不織布であることを特徴とする、請求項１〜３のいずれか一項に記載の塗膜剥離部材。
【請求項５】
請求項１〜４のいずれか一項に記載の塗膜剥離部材と、塗膜剥離剤とを備えることを特徴とする、塗膜剥離キット。
【請求項６】
塗膜が表面に設けられた被塗装部材の前記塗膜を剥離する方法であって、
請求項１〜４のいずれか一項に記載の塗膜剥離部材の前記多孔質基材を、前記塗膜に接触させる工程、
前記塗膜剥離部材の前記界面に塗膜剥離剤を注入する工程、および、
前記塗膜剥離部材を前記塗膜とともに、前記被塗装部材から剥離する工程
を備えることを特徴とする、塗膜剥離方法。
【発明の詳細な説明】
【技術分野】
【０００１】
本発明は、塗膜剥離部材、塗膜剥離キットおよび塗膜剥離方法に関し、詳しくは、塗膜剥離部材、塗膜剥離部材を備える塗膜剥離キット、および、塗膜剥離部材を用いて塗膜を剥離する方法に関する。
【背景技術】
【０００２】
建築物、橋梁、船舶、航空機、自動車などの構造物の表面に塗装された塗膜は、紫外線や湿熱などにより経年劣化が生じる。このような劣化した塗膜は、外観が不良となるだけでなく、構造物を保護する塗膜の役割も低下するため、再塗装がなされる。再塗装を実施する場合、劣化した塗膜の上に上塗りすると、再塗装した再塗膜が劣化塗膜とともに脱落しやすい。そのため、劣化塗膜を剥離（除去）した後に、構造体の表面に再塗装する必要がある。
【０００３】
従来から、塗膜を剥離する方法として、サンドブラストやグラインダーを用いて物理的に砕き取る方法、有機溶剤を主成分とした塗膜剥離剤を用いて塗膜内部に浸透させて塗膜を膨潤し構造物表面から浮かび上がらせて拭き取る方法（例えば、特許文献１、特許文献２参照。）などが知られている。
【０００４】
しかしながら、サンドブラストなどを用いる方法では、塗膜が粉末状となって飛散するため作業環境が不良となる不具合がある。特に、従来の塗膜には、鉛やポリ塩化ビフェニルなどの環境汚染物質が含有されているものもあり、環境汚染の原因となるおそれがある。
【０００５】
一方、塗膜剥離剤を用いる方法においても、塗膜剥離剤によって塗膜を膨潤するまでに時間を要するため、塗膜剥離剤に含有される有機溶剤（例えば、悪臭成分など）が揮発し、作業環境が不良となる。特に、有機溶剤は粉末よりも周囲に拡散しやすいため、作業環境の周辺（例えば、作業場所近隣の住宅）にまで影響を及ぼすおそれがある。
【０００６】
また、天井や壁面などの塗膜を剥離する場合では、塗膜剥離剤が塗膜の所望範囲から垂れ落ちる場合がある。液垂れが生じると、周辺が汚染されるため、液垂れが生じないように正確に塗布する必要があり、作業性に劣る。さらに、所望量の塗膜剥離剤が塗膜に浸透しないために、剥離性能も低下する場合が生じる。
【０００７】
そこで、例えば、特許文献３では、塗膜剥離剤を塗布した後、その塗布面を通気性のない養生シートなどの乾燥遅延材で被覆することにより、塗膜剥離剤の蒸発・乾燥を防止する方法（養生）が開示されている。
【先行技術文献】
【特許文献】
【０００８】
【特許文献１】特開２００６−６３１０６号公報
【特許文献２】特開２０１２−１６６１４３号公報
【特許文献３】特開２０１３−１８８８７号公報
【発明の概要】
【発明が解決しようとする課題】
【０００９】
しかしながら、特許文献３においても、塗膜剥離剤を塗膜に塗布してから、塗布面をシートで被覆するまでの時間において、塗布面は露出されているため、有機溶剤は塗布面から揮発する。よって、作業環境のさらなる改善が必要とされている。
【００１０】
また、塗膜剥離剤を刷毛などで塗布して、その塗布面をシートで被覆するが、天井や壁面などの塗布面（濡れた表面）に対してシートを注意深く配置・固定する必要があるため、作業が煩雑となる場合がある。さらには、シートを配置し、一定時間養生した後、シートを取り除く工程、および、スクレーパー（へら）などを用いて塗膜を擦り取る工程が必要であるため、作業工程が増加している。
【００１１】
また、最初に塗膜剥離剤を塗膜に刷毛などで塗布するため、液垂れを完全に防止することはできずに、所望の剥離性能を発揮できない場合が生じる。
【００１２】
本発明の目的は、作業環境を改善し、作業性に優れ、作業工程を低減し、さらには、剥離性を良好することができる塗膜剥離部材、塗膜剥離キットおよび塗膜剥離方法を提供することにある。
【課題を解決するための手段】
【００１３】
本発明の塗膜剥離部材は、塗膜を剥離するために用いられる塗膜剥離部材であって、プラスチック基材と、前記プラスチック基材の厚み方向一方側に配置される多孔質基材とを備え、前記プラスチック基材と前記多孔質基材との界面において、前記プラスチック基材と前記多孔質基材とが部分的に接着する接着領域を有することを特徴としている。
【００１４】
また、本発明の塗膜剥離部材では、前記界面の面積に対する前記接着領域の面積の割合が、１％以上５０％以下であることが好適である。
【００１５】
また、本発明の塗膜剥離部材では、前記界面において、前記プラスチック基材と前記多孔質基材とが接着しない非接着領域を有し、前記非接着領域は、前記界面の一端縁から、前記一端縁と対向する他端縁まで、連続して形成されていることが好適である。
【００１６】
また、本発明の塗膜剥離部材では、前記多孔質基材が、不織布であることが好適である。
【００１７】
本発明の塗膜剥離キットは、上記の塗膜剥離部材と、塗膜剥離剤とを備えることを特徴としている。
【００１８】
本発明の塗膜剥離方法は、塗膜が表面に設けられた被塗装部材の前記塗膜を剥離する方法であって、上記の塗膜剥離部材の前記多孔質基材を、前記塗膜に接触させる工程、前記塗膜剥離部材の前記界面に塗膜剥離剤を注入する工程、および、前記塗膜剥離部材を前記塗膜とともに、前記被塗装部材から剥離する工程を備えることが好適である。
【発明の効果】
【００１９】
本発明の塗膜剥離部材を用いる本発明の塗膜剥離方法によれば、プラスチック基材と多孔質基材との界面において多孔質基材がプラスチック基材と部分的に接着する塗膜剥離部材を用いて、その多孔質基材を塗膜に接触させる工程、塗膜剥離部材の界面に塗膜剥離剤を注入する工程、塗膜剥離部材を塗膜とともに、被塗装部材から剥離する工程を備える。
【００２０】
このため、塗膜剥離部材の内部（界面）に注入された塗膜剥離剤は、多孔質基材を通過して、塗膜に移動および浸透する。よって、塗膜剥離剤を塗膜に浸透させる際に、塗膜剥離剤は、プラスチック基材で被覆されており、露出しないため、塗膜剥離剤の揮発および飛散を抑制することができる。したがって、作業環境を良好にすることができる。
【００２１】
また、塗膜剥離部材の多孔質基材を塗膜に接触し、塗膜剥離剤を塗膜剥離部材の界面に注入する。そのため、塗布面（濡れた塗膜表面）に対する作業を必要せずに、塗膜剥離部材によって塗膜剥離剤を被覆して、塗膜を剥離することができる。よって、作業性に優れる。
【００２２】
また、塗膜剥離剤の浸透によって膨潤する塗膜が多孔質基材と密着する。そのため、塗膜剥離部材を被塗装部材から剥離すると、多孔質基材に密着する塗膜も同時に、被塗装部材から剥離される。よって、膨潤した塗膜の擦り取り作業などを省略でき、作業工程を低減することができる。
【００２３】
また、塗膜剥離剤を塗膜剥離部材の内部（界面）に注入することにより、塗膜剥離剤を、多孔質基材を通過して塗膜に移動させることができる。よって、塗膜剥離基材の液垂れおよび揮発を抑制できる。そのため、所望量の塗膜剥離基材を確実に塗膜に浸透させることができ、剥離性能の低下を抑制することができる。
【図面の簡単な説明】
【００２４】
【図１】図１Ａ〜図１Ｂは、本発明の塗膜剥離部材の一実施形態であって、図１Ａは、正面図、図１Ｂは、側断面図、を示す。
【図２】図２Ａ〜図２Ｅは、図１Ａの塗膜剥離部材を用いる本発明の塗膜剥離方法の一実施形態の工程図であって、図２Ａは、塗膜剥離部材および塗装体を準備する準備工程、図２Ｂは、塗装剥離部材を塗膜に接触させる接触工程、図２Ｃは、塗膜剥離剤を塗膜剥離部材の界面に注入する注入工程、図２Ｄは、塗膜剥離剤を塗膜内部に浸透させる浸透工程、図２Ｅは、塗膜剥離部材を被塗装部材から剥離する剥離工程を示す。
【図３】図３は、図２Ｂの工程における正面図を示す。
【図４】図４Ａ〜図４Ｈは、本発明の塗膜剥離部材の一実施形態の変形例であって、図４Ａは、接着領域が、ドットが千鳥状に配置されるパターンに形成されている図、図４Ｂは、接着領域が、ドットが整列配置されるパターンに形成されている図、図４Ｃは、接着領域が、三角形が千鳥状に配置されるパターンに形成されている図、図４Ｄは、接着領域が、正方形の辺が平行に配置されるパターンに形成されている図、図４Ｅは、接着領域が、正方形の角が近接するパターンに形成されている図、図４Ｆは、接着領域が、矩形が千鳥状に配置されるパターンに形成されている図、図４Ｇは、接着領域が、矩形が整列配置されるパターンに形成されている図、図４Ｈは、接着領域が、角度が異なる矩形が交互に配置されるパターンに形成されている図を示す。
【発明を実施するための形態】
【００２５】
１．塗膜剥離部材
図１Ａにおいて、紙面上下方向が「前後方向」（第１方向）であり、紙面上側を「前側」（第１方向一方側）とし、紙面下側を「後側」（第１方向他方側）とする。紙面左右方向が「左右方向」（第２方向、第１方向に直交する方向）であり、紙面左側を「左側」（第２方向一方側）とし、紙面右側を「右側」（第２方向他方側）とする。紙面紙厚方向が「厚み方向」（第１方向および第２方向に直交する方向）であり、紙厚方向奥側を「厚み方向一方側」（第３方向一方側）とし、紙厚方向手前側を「厚み方向他方側」（第３方向他方側）とする。具体的には、図１Ａに記載の方向矢印に準拠する。図１Ａ以外の図面についても、図１Ａの方向を基準とする。
【００２６】
本発明の一実施形態に係る塗膜剥離部材１は、図１Ａおよび図１Ｂに示すように、プラスチック基材２と多孔質基材３とを備える。
【００２７】
プラスチック基材２は、正面視略矩形のシート状に形成されている。プラスチック基材２は、塗膜剥離剤（後述）に対して非透過性を有する。すなわち、プラスチック基材２は、塗膜剥離剤を厚み方向に透過せず、具体的には、厚み方向に貫通する貫通孔を備えていない。また、プラスチック基材２は、好ましくは、可撓性を有する。
【００２８】
プラスチック基材２としては、例えば、ポリエチレンテレフタレートフィルム、ポリエチレンナフタレートフィルムなどのポリエステルフィルム、例えば、ポリエチレンフィルム（低密度ポリエチレンフィルム、高密度ポリエチレンフィルムなど）、ポリプロピレンフィルム（二軸延伸ポリプロピレン、無延伸ポリプロピレンフィルムなど）、ポリシクロオレフィンフィルムなどのポリオレフィンフィルム、例えば、ポリ塩化ビニルフィルム、ポリ塩化ビニリデンフィルムなどの塩素系フィルム、例えば、ポリカーボネートフィルム、アクリルフィルムなどが挙げられる。塗装体に対する曲面追従性、加工性、廃棄処理、コストなどの観点から、好ましくは、ポリオレフィンフィルムが挙げられ、より好ましくは、ポリエチレンフィルム、ポリプロピレンフィルムが挙げられる。
【００２９】
プラスチック基材２の厚みは、例えば、１μｍ以上、好ましくは、１０μｍ以上であり、また、例えば、２００μｍ以下、好ましくは、１００μｍ以下である。
【００３０】
多孔質基材３は、プラスチック基材２の厚み方向一方側に設けられている。
【００３１】
多孔質基材３は、正面視略矩形のシート状であって、プラスチック基材２と同一形状となるように形成されている。すなわち、多孔質基材３は、厚み方向に投影したときに、プラスチック基材２と重複するように形成されている。
【００３２】
多孔質基材３は、塗膜剥離剤（後述）に対して透過性を有する。すなわち、多孔質基材３は、塗膜剥離剤を厚み方向に透過し、具体的には、厚み方向に貫通する貫通孔を備えている。また、多孔質基材３は、好ましくは、可撓性を有する。
【００３３】
多孔質基材３としては、例えば、不織布、織布、例えば、和紙などの紙、例えば、連続気泡ポリウレタン、連続気泡ポリオレフィンなどからなる連続気泡体シートなどが挙げられる。塗装体に対する曲面追従性、塗膜剥離剤の注入性、コストなどの観点から、好ましくは、不織布、織布が挙げられ、より好ましくは、不織布が挙げられる。
【００３４】
不織布または織布を構成する繊維としては、好ましくは、熱可塑性樹脂または熱硬化性樹脂からなる樹脂繊維が挙げられる。具体的には、ポリエチレン、ポリプロピレンなどのポリオレフィン繊維、例えば、ポリエチレンテレフタレートなどのポリエステル繊維、例えば、ナイロンなどのポリアミド繊維、例えば、セルロース繊維などが挙げられる。これら樹脂繊維は、単独使用または２種以上併用することができる。
【００３５】
繊維径の平均は、例えば、０．１μｍ以上、好ましくは、０．５μｍ以上であり、また、例えば、１００μｍ以下、好ましくは、５０μｍ以下である。
【００３６】
不織布の製法は、例えば、乾式法、湿式法、スパンボンド法、サーマルボンド法、ケミカルボンド法、ステッチボンド法、ニードルパンチ法、メルトブロー法、スパンレース法、スチームジェット法などが挙げられる。
【００３７】
多孔質基材３の秤量は、例えば、１ｇ／ｍ２以上、好ましくは、１０ｇ／ｍ２以上であり、また、例えば、２００ｇ／ｍ２以下、好ましくは、５０ｇ／ｍ２以下である。
【００３８】
多孔質基材３の厚みは、例えば、５μｍ以上、好ましくは、１０μｍ以上であり、また、例えば、３００μｍ以下、好ましくは、１５０μｍ以下である。
【００３９】
多孔質基材３の厚みは、好ましくは、プラスチック基材２の厚みよりも大きく、例えば、プラスチック基材２の厚みの１．０倍を超過し、例えば、１．２倍以上であり、また、例えば、１０倍以下、好ましくは、３．０倍以下である。これにより、塗膜剥離部材１に適切な可撓性および形状保持性を担保しつつ、塗膜剥離剤が多孔質基材３に対して浸透および保持することができる。
【００４０】
塗膜剥離部材１は、プラスチック基材２と多孔質基材３との界面４に、接着領域５および非接着領域６を有する。
【００４１】
接着領域５は、プラスチック基材２と多孔質基材３とが接着している領域である。接着領域５では、塗膜剥離剤を界面４に注入した際に、プラスチック基材２と多孔質基材３とが互いに離間せずに接触した状態を維持する。
【００４２】
接着領域５は、界面４において、部分的に形成されている。具体的には、接着領域５は、ストライプ状に形成されている。すなわち、接着領域５は、前後方向に互いに間隔を隔てて直線状（筋状）に形成される接着部１２（１２ａ、１２ｂ）を複数（２つ）備えている。
【００４３】
接着部１２は、左端縁（一端縁）から右端縁（一端縁と対向する他端縁）まで連続して左右方向に延びるように形成されている。すなわち、接着部１２の左右方向の端縁のそれぞれは、正面視において、界面４の左右方向の端縁のそれぞれと一致している。
【００４４】
接着部１２の最大幅（先後方向長さ）は、例えば、０．１ｍｍ以上、好ましくは、０．５ｍｍ以上であり、また、例えば、１５ｍｍ以下、好ましくは、１０ｍｍ以下である。
【００４５】
隣接する接着部１２の間隔は、例えば、１ｍｍ以上、好ましくは、１０ｍｍ以上であり、また、例えば、５０ｍｍ以下、好ましくは、２５ｍｍ以下である。
【００４６】
界面４の面積に対する接着領域５の面積の割合（接着領域５／界面４）は、例えば、１％以上、好ましくは、４％以上、より好ましくは、１０％以上であり、また、例えば、５０％以下、好ましくは、４０％以下、より好ましくは、３０％以下である。
【００４７】
接着領域５の割合を上記範囲とすることにより、塗膜剥離剤の界面４への注入性、塗膜の剥離性を良好とすることができ、塗膜剥離剤とともに塗膜を容易に剥離することができる。
【００４８】
界面４の面積は、塗膜剥離部材１を厚み方向に投影したときに、プラスチック基材２と多孔質基材３とが互いに重複している部分の面積である。接着領域５の面積は、塗膜剥離部材１を厚み方向に投影したときにおける接着領域５の面積である。
【００４９】
非接着領域６は、プラスチック基材２と多孔質基材３とが接着していない領域であって、後述する塗膜剥離剤を界面４に注入した際に、互いにプラスチック基材２と多孔質基材３とが一時的に離間する領域である。非接着領域６において、塗膜剥離剤の注入前では、プラスチック基材２の表面は、多孔質基材３の表面と接触している。
【００５０】
非接着領域６は、界面４において、部分的に形成されている。具体的には、非接着領域６は、ストライプ状に形成されている、すなわち、非接着領域６は、前後方向に互いに間隔を隔てて直線状（筋状）に形成される非接着部１３（１３ａ〜１３ｃ）を複数（３つ）備えている。
【００５１】
非接着部１３は、界面４の左端縁（一端縁）から右端縁（一端縁と対向する他端縁）まで、連続して形成されている。すなわち、非接着部１３の左右方向の端縁のそれぞれは、正面視において、界面４の左右方向の端縁のそれぞれと一致している。
【００５２】
非接着部１３の最大幅（先後方向長さ）は、接着部１２の間隔に対応し、例えば、１ｍｍ以上、好ましくは、１０ｍｍ以上であり、また、例えば、５０ｍｍ以下、好ましくは、２５ｍｍ以下である。
【００５３】
界面４の面積に対する非接着領域６の面積の割合（非接着領域６／界面４）は、例えば、５０％以上、好ましくは、６０％以上、より好ましくは、７０％以上であり、また、例えば、９９％以下、好ましくは、９６％以下、より好ましくは、９０％以下である。
【００５４】
非接着領域６の面積は、塗膜剥離部材１を厚み方向に投影したときに、プラスチック基材２と多孔質基材３とが互いに重複している部分における、接着領域５を除いた部分の面積である。
【００５５】
塗膜剥離部材１は、例えば、プラスチック基材２の厚み方向一方側の表面を多孔質基材３の厚み方向他方面と接触させ、次いで、プラスチック基材２と多孔質基材３との界面４を部分的に接着することにより製造される。
【００５６】
接着方法としては、例えば、プラスチック基材２の接着領域５に対応する部分をプラスチック基材２の厚み方向他方面から熱圧着する方法、プラスチック基材２の厚み方向一方側の表面に、接着領域５に対応する部分に接着剤を塗布する方法などが挙げられる。好ましくは、塗膜剥離液に対する耐性および生産性の観点から、熱圧着方法が挙げられる。
【００５７】
熱圧着の温度は、プラスチック基材２が溶融する温度であればよく、例えば、１００℃以上、好ましくは、１２０℃以上であり、また、例えば、２００℃以下、好ましくは、１８０℃以下である。
【００５８】
２．塗膜剥離剤
塗膜剥離剤としては、公知または市販のものが挙げられ、例えば、特許３３４３４２５号公報、特許第３９８５９６６号公報、特許第４６６３８３５号公報、特開２０１２−１５９９号公報に記載されている。
【００５９】
本発明に用いる塗膜剥離剤は、好ましくは、有機酸および溶媒を含有する。
【００６０】
有機酸としては、例えば、ギ酸、酢酸、プロピオン酸、乳酸などのモノカルボン酸、例えば、クエン酸などの多価カルボン酸が挙げられる。好ましくは、モノカルボン酸、より好ましくは、ギ酸、乳酸が挙げられる。
【００６１】
有機酸の含有割合は、例えば、０．１質量％以上、好ましくは、０．５質量％以上であり、また、例えば、２０質量％以下、好ましくは、１０質量％以下である。
【００６２】
溶媒としては、例えば、水、例えば、ベンゼン、トルエン、クレゾール、キシレン、トルエン、ベンズアルデヒド、ベンジルアルコールなどの芳香族系溶媒、例えば、Ｎ，Ｎ−ジメチルホルムアミド、Ｎ，Ｎ−ジメチルアセトアミド、１−メチル−２−ピロリドンなどのアミド系溶媒、例えば、アセトン、メチルエチルケトン、メチルイソブチルケトン、ジエチルケトン、シクロヘキサノン、γ―ブチロラクトンなどのケトン系溶媒などが挙げられる。好ましくは、芳香族系溶媒およびアミド系溶媒のうち少なくとも１種を含有し、より好ましくは、少なくとも芳香族系溶媒およびアミド系溶媒を併用する。
【００６３】
芳香族系溶媒としては、好ましくは、ベンジルアルコールが挙げられる。
【００６４】
アミド系溶媒としては、好ましくは、１−メチル−２−ピロリドンが挙げられる。
【００６５】
溶媒の含有割合は、他の成分の残部であり、例えば、１０質量％以上、好ましくは、２０質量％以上であり、また、例えば、９０質量％以下、好ましくは、８０質量％以下である。
【００６６】
芳香族系溶媒およびアミド系溶媒を併用する場合は、これらの質量割合は、例えば、１０：９０〜９０：１０であり、好ましくは、３０：７０〜７０：３０である。
【００６７】
塗膜剥離剤は、好ましくは、界面活性剤を含有する。
【００６８】
界面活性剤としては、例えば、カチオン系界面活性剤、アニオン系界面活性剤、ノニオン系界面活性剤、両性界面活性剤などが挙げられ、好ましくは、ノニオン系界面活性剤が挙げられる。
【００６９】
アニオン系界面活性剤としては、例えば、アルキルベンセンスルホン酸ナトリウム、アルキルベンセンスルホン酸アンモニウム、ポリオキシエチレンアルキルフェニルエーテル硫酸エステルナトリウム塩、ポリオキシエチレンアルキルフェニルエーテル硫酸アンモニウム塩、ポリオキシエチレンアルキルエーテル硫酸エステルナトリウム塩、ポリオキシエチレンアルキルエーテル硫酸アンモニウム塩などが挙げられる。
【００７０】
カチオン系界面活性剤としては、例えば、アルキルトリメチルアンモニウムクロライドなどが挙げられる。
【００７１】
ノニオン系界面活性剤としては、例えば、ポリオキシエチレンポリオキシプロピレンオキブロック共重合体、ポリオキシエチレンアルキルフェニルエーテル、ポリオキシエチレンアルキルエーテル、ポリオキシエチレンソルビタン脂肪酸エステル、ソルビタン脂肪酸エステルなどが挙げられる。
【００７２】
両性界面活性剤としては、例えば、アルキルベタインなどが挙げられる。
【００７３】
界面活性剤の含有割合は、例えば、０．１質量％以上、好ましくは、０．５質量％以上であり、また、例えば、５質量％以下、好ましくは、３質量％以下である。
【００７４】
塗膜剥離剤は、好ましくは、樹脂などの添加剤を含有する。
【００７５】
樹脂としては、例えば、ポリエステル樹脂、ポリウレタン樹脂、アクリル樹脂、ポリビニルブチラール樹脂などが挙げられ、好ましくは、ポリエステル樹脂が挙げられる。樹脂の数平均分子量（Ｍｎ）は、例えば、１０，０００〜１００，０００である。
【００７６】
樹脂の含有割合は、例えば、０．１質量％以上、好ましくは、０．５質量％以上であり、また、例えば、５質量％以下、好ましくは、３質量％以下である。
【００７７】
塗膜剥離剤は、上記成分を上記配合割合で混合することにより調製される。
【００７８】
塗膜剥離剤の粘度（２５℃）は、例えば、３０ｍＰａ・ｓ以上、好ましくは、５０ｍＰａ・ｓ以上であり、また、例えば、１０００ｍＰａ・ｓ以下、好ましくは、５００ｍＰａ・ｓ以下である。粘度は、Ｂ型粘度計などによって測定することができる。
【００７９】
これにより、多孔質基材３に対する通過性に優れ、液垂れを抑制し、塗膜内部への浸透性が良好となる。
【００８０】
なお、本発明の塗膜剥離キットの一実施形態は、塗膜剥離部材１および上記塗布剥離剤を備え、好ましくは、塗膜剥離部材１および上記塗布剥離剤からなる。
【００８１】
３．剥離方法
塗装体１０の塗膜９を剥離する剥離方法の一実施形態は、図２Ａ〜図２Ｅに示すように、塗膜剥離部材１および塗装体１０を準備する準備工程、塗膜剥離部材１を塗膜９に接触させる接触工程、塗膜剥離剤７を塗膜剥離部材１の界面４に注入する注入工程、塗膜剥離剤７を塗膜９内部に浸透させる浸透工程、塗膜剥離部材１を被塗装部材８から剥離する剥離工程を備える。
【００８２】
まず、図２Ａに示すように、塗膜剥離部材１および塗装体１０を準備する（準備工程）。
【００８３】
塗膜剥離部材１は、上述した通りである。
【００８４】
塗装体１０は、被塗装部材８と、その被塗装部材８の表面に設けられる塗膜９とを備える。
【００８５】
被塗装部材８は、塗装がなされる対象となるものであればよく、例えば、建築物、橋梁、船舶、航空機、自動車などの構造物を構成する部材（筐体、壁、天井など）が挙げられる。被塗装部材８としては、具体的には、例えば、鉄板、鋼板、銅板、アルミニウム板などの金属板、例えば、ポリオレフィン板などのプラスチック板、例えば、陶板、セメント板などの窯業系板、例えば、木材などから構成されている。
【００８６】
塗膜９は、公知または市販のものが挙げられ、油性および水性のいずれも挙げられる。なお、塗膜９は、二度塗りなどによって多層化されていてもよい。
【００８７】
塗装体１０は、図２Ａに示すように、必要に応じて、被塗装部材８と塗膜９との間に、公知または市販のプライマー層１４を備える。すなわち、塗装体１０は、被塗装部材８の表面にプライマー層１４を形成して、そのプライマー層１４の表面に塗膜９を形成することにより、形成されている。
【００８８】
このような塗装体１０は、経年変化により、その塗膜９が劣化している。そこで、塗装体１０に対して、塗膜剥離部材１を準備して、次工程において、塗装体１０の塗膜９を剥離する。
【００８９】
次いで、図２Ｂに示すように、塗膜剥離部材１を塗膜９に接触させる（接触工程）。
【００９０】
具体的には、多孔質基材３の厚み方向一方側の表面が、塗膜９の表面（厚み方向他方面側の表面）と接触するように、塗膜剥離部材１を塗装体１０に接触させる。
【００９１】
接触工程では、塗膜剥離部材１の端部（左端、右端、前端、後端）を固定部材１１によって固定する。
【００９２】
具体的には、塗膜剥離部材１の各端縁を被覆するように、各固定部材１１をプラスチック基材２および塗膜９の表面に配置する。これにより、塗膜剥離剤７が端縁から漏出することを防止できる。また、塗膜剥離剤７を塗膜剥離部材１の界面４に注入する際の作業性に優れる。
【００９３】
固定部材１１としては、例えば、片面テープ、両面テープなどの粘着テープ、例えば、マグネットシート、マグネットバーなどの磁石などが挙げられる。
【００９４】
次いで、図２Ｃに示すように、塗膜剥離部材１の界面４に塗膜剥離剤７を注入する（注入工程）。
【００９５】
具体的には、シリンジなどの注入部材（図示せず）を用いて、その注入部材の先端を塗膜剥離部材１の端縁から界面４の非接着領域６に配置し、注入部材を介して塗膜剥離剤７を界面４の非接着領域６に送液（注入）する。特に、非接着領域６が複数（３つ）の非接着部１３（１３ａ〜１３ｃ）を備える場合、各非接着部１３のそれぞれに注入部材を配置し、塗膜剥離剤７を送液する。
【００９６】
塗膜剥離剤７を界面４に注入すると、塗膜剥離剤７により、界面４は厚み方向他方側に広がるとともに、プラスチック基材２は、一時的に厚み方向他方側に押圧され、膨張する。
【００９７】
次いで、図２Ｄに示すように、塗膜剥離剤７を塗膜９内部に浸透させる（浸透工程）。
【００９８】
具体的には、注入工程後、一定時間、塗膜剥離剤７が注入された塗膜剥離部材１を放置する。
【００９９】
これにより、界面４に注入された塗膜剥離剤７は、多孔質基材３を通過し、塗膜９表面に移動し、徐々に塗膜９内部に浸透する。その後、塗膜９が塗膜剥離剤７の浸透により膨潤し、塗膜９が被塗装部材８の表面（プライマー層１４が形成されている場合は、プライマー層１４の表面）から浮き上がる。浮き上がった塗膜９の少なくとも一部は、多孔質基材３の表面に付着またはその内部に侵入し、塗膜９は多孔質基材３と密着し、一体化する。
【０１００】
放置時間は、塗膜剥離剤７および塗膜９に応じて適宜決定されるが、例えば、１時間以上、好ましくは、２時間以上であり、また、例えば、４８時間以下、好ましくは、２４時間以下である。
【０１０１】
温度は、塗装体１０の設置場所における外気温であって、例えば、０〜４０℃である。
【０１０２】
次いで、塗膜剥離部材１を被塗装部材８から剥離する（剥離工程）。
【０１０３】
具体的には、固定部材１１を除去し、塗膜剥離部材１を厚み方向他方側に引っ張る。
【０１０４】
これにより、図２Ｅに示すように、塗膜剥離部材１とともに、塗膜９が被塗装部材８から剥離される。
【０１０５】
そして、このような塗膜剥離部材１および塗膜剥離キットを用いた塗膜剥離方法では、塗膜剥離部材１の内部（界面４）に注入された塗膜剥離剤７が、多孔質基材３を通過して、塗膜９に移動および浸透する。よって、塗膜剥離剤７を塗膜９に浸透させる際に、塗膜剥離剤７は、プラスチック基材２で被覆されており、露出しないため、塗膜剥離剤７の揮発および飛散を抑制することができる。したがって、作業環境を良好にすることができる。
【０１０６】
また、塗膜剥離部材１の多孔質基材３を塗膜９（乾燥した塗膜表面）に接触・配置し、塗膜剥離剤７を塗膜剥離部材１の界面４に注入する。そのため、この塗膜剥離方法では、塗布面（濡れた塗膜表面）に対して直接的な作業が必要ない。より具体的には、この塗膜剥離方法では、乾燥した塗膜９に対する作業によって、養生（すなわち、塗膜剥離部材１による塗膜剥離剤７の被覆・放置）を実施することができる。よって、養生作業などの作業性に優れている。
【０１０７】
また、塗膜剥離剤７によって被塗装部材８から浮かび上がった塗膜９が、多孔質基材３の表面に付着またはその内部に侵入するため、塗膜９と多孔質基材３とが一体化する。そのため、塗膜剥離部材１を塗装体１０から剥離しようとすると、多孔質基材３に付着する塗膜９も同時に、被塗装部材８から剥離される。よって、膨潤した塗膜９の擦り取り作業などを省略でき、作業工程を低減することができるため、剥離作業が簡便となる。
【０１０８】
また、塗膜剥離剤７を塗膜剥離部材１の界面４に注入することにより、塗膜剥離剤７を、多孔質基材３を通過して塗膜９に移動させることができる。よって、塗膜剥離剤７の液垂れおよび揮発を抑制できる。そのため、所望量の塗膜剥離剤７を確実に塗膜９に浸透させることができ、剥離性能の低下を抑制することができる。また、所望量の塗膜剥離剤７を確実に塗膜９に浸透させることができるため、短時間での剥離も可能となる。
【０１０９】
４．変形例
上記した図１Ａの実施形態では、多孔質基材３は、正面視において、プラスチック基材２と同一形状となるように形成されているが、例えば、図示しないが、多孔質基材３は、プラスチック基材２と異なる形状となるように形成することもできる。この場合、多孔質基材３が、プラスチック基材２よりも大きい形状となっていてもよく、また、プラスチック基材２よりも小さい形状となっていてもよい。
【０１１０】
上記した図１Ａの実施形態では、塗膜剥離部材１は、正面視略矩形状に形成されているが、例えば、図示しないが、正面視多角形状、正面視円形状などに形成することもできる。
【０１１１】
上記した図１Ａの実施形態では、非接着領域６において、プラスチック基材２の表面は、多孔質基材３の表面と接触しているが、例えば、図示しないが、プラスチック基材２の非接着領域６における表面は、多孔質基材３の表面と離間していてもよい。すなわち、非接着領域６において、空隙が生じていてもよい。
【０１１２】
上記した図１の実施形態では、接着領域５が、２つの直線状の接着部１２を備えているが、例えば、図示しないが、１の直線状または曲線状の接着部１２、あるいは、３以上の直線状または曲線状の接着部１２を備えることもできる。
【０１１３】
上記した図１の実施形態では、接着領域５は、ストライプ状のパターンに形成されているが、例えば、図４Ａ〜４Ｈに示すパターンに形成することもできる。
【０１１４】
図４Ａでは、接着領域５は、ドット（中実の円）が千鳥状に配置されるパターンに形成されている。
【０１１５】
図４Ｂでは、接着領域５は、ドット（中実の円）が先後方向および左右方向に整列配置されるパターンに形成されている。
【０１１６】
図４Ｃでは、接着領域５は、三角形状が千鳥状に配置されるパターンに形成されている。
【０１１７】
図４Ｄでは、接着領域５は、正方形が先後方向および左右方向に整列配置されるパターンであって、隣接する正方形の辺が平行となるパターンに形成されている。
【０１１８】
図４Ｅでは、接着領域５は、正方形が先後方向および左右方向に整列配置されるパターンであって、隣接する正方形の角が最接近するパターンに形成されている。
【０１１９】
図４Ｆでは、接着領域５は、先後方向に延びる矩形が千鳥状に配置されるパターンに形成されている。
【０１２０】
図４Ｇでは、接着領域５は、先後方向に延びる矩形が先後方向および左右方向に整列配置されるパターンに形成されている。
【０１２１】
図４Ｈでは、接着領域５は、斜め方向に延びる矩形が配置されるパターンに形成されている。図４Ｈでは、第１斜め方向に延びる矩形が左右方向に間隔を隔てて配置される第１斜方パターン列と、第１斜め方向と直交する第２斜め方向に延びる矩形が左右方向に間隔を隔てて配置される第２斜方パターン列とが、先後方向に交互に間隔を隔てて形成されている。
【０１２２】
これらの図４Ａ〜図４Ｈの実施形態も図１Ａの実施形態と同様の作用効果を奏する。また、これらの図４Ａ〜図４Ｈの実施形態では、非接着領域６の全ての端縁（左端縁、右端縁、上端縁、下端縁）は、連続して形成されている。すなわち、非接着領域６の全てが厚み方向と直交する面方向（先後方向および左右方向）に連続している。したがって、塗膜剥離剤７を非接着領域６の端縁の一か所から注入することにより、塗膜剥離剤７を非接着領域６全域に送り込むことができ、作業性に優れる。また、剥離性にも優れる。
【実施例】
【０１２３】
以下に、実施例および比較例を挙げて本発明をさらに詳しく説明するが、本発明はそれらに限定されない。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値(「以上」、「超過」として定義されている数値）に代替することができる。
【０１２４】
（塗膜剥離剤の調製）
（１）塗膜剥離剤Ａ  
塗膜剥離剤Ａを以下の配合で調製した。
・ベンジルアルコール          ５０質量部
・１−メチル−２−ピロリドン  ４３質量部
・ギ酸                          ３質量部
・ポリエステル樹脂              ３質量部
・プルロニック型界面活性剤      １質量部
（２）塗膜剥離剤Ｂ  
塗膜剥離剤Ｂを以下の配合で調製した。
・ベンジルアルコール          ３５質量部
・１−メチル−２−ピロリドン  ３５質量部
・メチルイソブチルケトン      ２３質量部
・ギ酸                          ３質量部
・ポリエステル樹脂              ３質量部
・プルロニック型界面活性剤      １質量部
なお、ポリエステル樹脂は、東洋紡社製の商品名「バイロン３００」（Ｍｎ：２３×１０３）を使用した。プルロニック型界面活性剤（ポリオキシエチレンポリオキシプロピレンブロック共重合体）は、三洋化成社製の商品名「ニューポールＰＥ−６１」を使用した。
【０１２５】
塗膜剥離剤Ａの粘度は、２５℃で、１２０ｍＰａ・ｓであり、塗膜剥離剤Ｂの粘度は、２５℃で、１００ｍＰａ・ｓであった。
【０１２６】
（塗装体の作製）
被塗装部材として、イソプロピルアルコールで脱脂した鉄板（左右方向５０ｍｍ、先後方向１５０ｍｍ、厚み方向２ｍｍ）の表面に、プライマー層（関西ペイント社製、ビニルブチラール樹脂系長ばく形エッチングプライマー、メタクラフトＨ１５）を刷毛塗りした後、自然乾燥して、プライマー層を形成した。
【０１２７】
次いで、プライマー層の表面に下塗り塗料（ロックペイント社製、さび止めペイント、油性、「Ｈ５９−４５３０」）を刷毛塗りした後、自然乾燥して、下塗り塗膜（厚み４０μｍ）を形成した。次いで、この下塗り塗膜の表面に、上塗り塗膜（ロックペイント社製、アルキド塗料、油性、「Ｈ５９−５９０１」）を刷毛塗りした後、自然乾燥して、上塗り塗膜（厚み４０μｍ）を形成した。その後、塗膜が形成された鉄板を７０℃で７日間乾燥させて、塗装体を作製した。
【０１２８】
（塗膜剥離部材の作製）
作製例１
プラスチック基材として、先後方向長さ５０ｍｍ、左右方向長さ１００ｍｍ、厚み６０μｍの低密度ポリエチレンフィルムを用意した。次いで、多孔質基材として、先後方向長さ５０ｍｍ、左右方向長さ１００ｍｍ、厚み８０μｍのポリエステル不織布（秤量１４ｇ）を用意した。これらを厚み方向に積層した後、この積層体に２４ｍｍ間隔で１ｍｍ幅（上下方向長さ）のストライプ状のパターン（図１Ａ参照）にて１５０℃でポリエチレンフィルム表面を熱圧着して、塗膜剥離部材を作製した。
【０１２９】
界面の面積に対する熱接着領域の面積の割合は、４％であった。
【０１３０】
作製例２
積層体に対して、２１ｍｍ間隔で４ｍｍ幅のストライプ状のパターンにてポリエチレンフィルム表面を熱圧着した以外は、作製例１と同様にして、塗膜剥離部材を作製した。
【０１３１】
界面の面積に対する熱接着領域の面積の割合は、１６％であった。
【０１３２】
作製例３
積層体に対して、１５ｍｍ間隔で１０ｍｍ幅のストライプ状のパターンにてポリエチレンフィルム表面を熱圧着した以外は、作製例１と同様にして、塗膜剥離部材を作製した。
【０１３３】
界面の面積に対する熱接着領域の面積の割合は、４０％であった。
【０１３４】
作製例４
積層体に対して、複数のドットが千鳥状（六角格子状）に配置されるパターン（中心間距離２５ｍｍ、ドット半径２ｍｍ、図４Ａ参照）にてポリエチレンフィルム表面を熱圧着した以外は、作製例１と同様にして、塗膜剥離部材を作製した。
【０１３５】
界面の面積に対する熱接着領域の面積の割合は、２％であった。
【０１３６】
作製例５
積層体に対して、複数のドットが千鳥状に配置されるパターン（中心間距離２５ｍｍ、ドット半径５ｍｍ）にてポリエチレンフィルム表面を熱圧着した以外は、作製例１と同様にして、塗膜剥離部材を作製した。
【０１３７】
界面の面積に対する熱接着領域の面積の割合は、１５％であった。
【０１３８】
作製例６
積層体に対して、複数のドットが千鳥状に配置されるパターン（中心間距離２５ｍｍ、ドット半径１０ｍｍ）にてポリエチレンフィルム表面を熱圧着した以外は、作製例１と同様にして、塗膜剥離部材を作製した。
【０１３９】
界面の面積に対する熱接着領域の面積の割合は、３７％であった。
【０１４０】
作製例７
ポリエチレンフィルムを二軸延伸ポリプロピレンフィルムに変更した以外は、作製例１と同様にして、塗膜剥離部材を作製した。
【０１４１】
作製例８
積層体に対して、５ｍｍ間隔で、２０ｍｍ幅のストライプ状のパターンにてポリエチレンフィルム表面を熱圧着した以外は、作製例１と同様にして、塗膜剥離部材を作製した。
【０１４２】
界面の面積に対する熱接着領域の面積の割合は、８０％であった。
【０１４３】
参考作製例１
積層体に対して、ポリエチレンフィルム表面の全面を熱圧着した以外は、作製例１と同様にして、塗膜剥離部材を作製した。
【０１４４】
界面の面積に対する熱接着領域の面積の割合は、１００％であった。
【０１４５】
（塗膜剥離方法）
実施例１
上記で作製した塗装体を先側が鉛直上方となるように垂直となるように設置し、作製例１の塗膜剥離部材を、多孔質基材が塗膜に接触するように、塗装体の略中央部に配置した。
【０１４６】
次いで、塗膜剥離部材の先端縁および後端縁のそれぞれを被覆するように、マスキングテープ（１００ｍｍ×１０ｍｍ）を塗膜剥離部材の先端縁および後端縁ならびに塗装体に貼着し、一方、塗膜剥離部材の左端縁および右端縁のそれぞれを被覆するように、マグネットシート（１０ｍｍ×５０ｍｍ）を塗膜剥離部材の左端縁および右端縁ならびに塗装体に貼着した。これにより、塗膜剥離部材を塗装体に固定した（図２Ｂ、図３参照）。
【０１４７】
次いで、界面の非接着領域（３か所の非接着部）に左端からそれぞれシリンジを挿入し、上記の塗膜剥離剤Ａを注入した（図２Ｃ参照）。
【０１４８】
次いで、塗膜剥離部材を４時間放置した（図２Ｄ参照）。
【０１４９】
次いで、塗膜剥離部材を塗装体から引っ張り、塗膜剥離部材とともに塗膜を被塗装部材から剥離した（図２Ｅ参照）。
【０１５０】
実施例２〜８
作製例１を作製例２〜８に変更した以外は、実施例１と同様にして、塗膜の剥離を実施した。なお、作製例４〜６を用いた場合は、シリンジは、界面の非接着領域の左端１か所に挿入し、塗膜剥離剤Ａを注入した。
【０１５１】
比較例１
作製例１を参考作製例１に変更した以外は、実施例１と同様にして、塗膜の剥離を実施した。
【０１５２】
実施例９
塗膜剥離液Ａを塗膜剥離液Ｂに変更した以外は、実施例１と同様にして、塗膜の剥離を実施した。
【０１５３】
実施例１０〜１１
作製例１を作製例２〜３に変更した以外は、実施例９と同様にして、塗膜の剥離を実施した。
【０１５４】
比較例２
作製例１を参考作製例１に変更した以外は、実施例９と同様にして、塗膜の剥離を実施した。
【０１５５】
（評価）
各実施例および各比較例の塗膜剥離方法を実施したときにおいて、塗膜剥離部材の前後方向２５ｍｍの範囲での注入性、塗膜の剥離性、剥離の簡便性を下記の観点で評価した。結果を表１に示す。
【０１５６】
（１）塗膜剥離液の注入性  
◎：塗膜剥離液を塗膜剥離部材内部に短時間で均一に容易に注入できた。
○：塗膜剥離液を塗膜剥離部材内部に短時間で均一に注入できた。
△：塗膜剥離液の注入が容易ではなかったが、均一に注入できた。
×：塗膜剥離液の注入が困難であり、均一に注入できなかった。
【０１５７】
（２）上塗り塗膜の剥離性
◎：上塗り塗膜をほぼ完全に剥離できた（剥離面積率９５％以上）。
○：上塗り塗膜を十分に剥離できた（剥離面積率９０％以上９５％未満）。
△：上塗り塗装の一部が剥離できなかった（剥離面積率５０％以上９０％未満）。
×：上塗り塗装が十分に剥離できなかった（剥離面積率５０％未満）。
【０１５８】
（３）下塗り塗膜の剥離性
◎：下塗り塗膜をほぼ完全に剥離できた（剥離面積率９０％以上）。
○：下塗り塗膜を十分に剥離できた（剥離面積率８０％以上９０％未満）。
△：下塗り塗装の一部が剥離できなかった（剥離面積率４０％以上８０％未満）。
×：下塗り塗装が十分に剥離できなかった（剥離面積率４０％未満）。
【０１５９】
（４）剥離の簡便性
◎：塗膜剥離部材および塗膜を一体化してほぼ完全に剥離できた（剥離面積率９０％以上）。
○：塗膜剥離部材および塗膜を一体化して十分に剥離できた（剥離面積率８０％以上９０％未満）。
△：塗膜剥離部材および塗膜を部分的に一体化して剥離できた（剥離面積率４０％以上８０％未満）。
×：塗膜は塗膜剥離部材とほとんど一体化せずに剥離できなかった（剥離面積率４０％未満）。
【０１６０】
【表１】
2016159602.tif 000003
【符号の説明】
【０１６１】
１  塗膜剥離部材
２  プラスチック基材
３  多孔質基材
４  界面
５  接着領域
６  非接着領域
７  塗膜剥離剤
８  被塗装部材
９  塗膜
【図１】
2016159602.tif 000004
【図２】
2016159602.tif 000005
【図３】
2016159602.tif 000006
【図４】
2016159602.tif 000007